FR 2076095 A1 19711015 FR 7100884 A 19710113 La présente invention est relative à de nouveaux produits photographiques et plus particulièremeat à une nouvelle feuille réceptrice d'image utile dans les procédés photographiques de diffusion-transfert, et à un procédé de diffusion-transfert où l'on met en oeuvre un tel produit photographique. On connais de nombrez pr & 'dés photographiques de diffusion-transfert celui décrit par exemple au brevet des Etats-Unis d'homérique 2 352 014 consiste après exposition à transférer des halogénures d'argent non développés, d'une couche d'émulsion photographique exposée, sous forme d'un complexe argentique, qui vient imprégner une couche contenant des germes de développement physique ou d'autres agents de précipitation de l'argent, pour y former une image positive. Cette couche- réceptrice est constituée d'un liant qui contient des germes de développement physique tels que du sulfure de nickel, un métal colloïdal, etc.Lorsque le liant que l'on utilise pour les germes de développement physique, est le meme que celui utilisé dans les émulsions aux halogénures d1ar- gent, il peut y avoir quelques difficultés i séparer les deux surfaces, après qu'elles ont été mises en contact afin que les halogénures dfargent non développés diffusent vers la couche réceptrice. En conséquence, il est souhaitable soit d'utiliser des liants différents dans les deux couches, de manière à ce qu'elles se séparent plus facilement soit d'utiliser une certaine substance dans le révélateur, ce qui forme une couche permettant le pelliculage des deux surfaces. On décrit au brevet des Etats-Unis d'knérique 3 015 562 un moyen pour résoudre ce problème. Dans ce brevet, on utilise des copolymères d'éther alcoylvinyl et d'anhydride maléique. On applique sur la feuille réceptrice une solution constituée par ce copolymère, et un polymère normalement hydrophobe tel que l'acétate de cellulose, l'acétate vinylique, etc. On traite la couche hydrophobe obtenue avec un agent hydrolytique, par exemple une base azotée en milieu aqueux. Le brevet anglais 1 001 380 décrit l'utilisation d'un copolymère d'alcoyle vinyléther et d'anhydride maléique dont les radicaux anhydride ont été transformés au moins partiellem-nt en radicaux semi-ester ou semi-amide par réaction avec des alcools aliphatiques qui contiennent de 1 à 4 atomes de carbone et avec des monoalcanolamines. On mélange le copolymère avec une protéine filmogène, telle que la gélatine, et il contient des germes de développement physique. Le procédé photographique de diffusion-transfert est un procédé complexe, particulièrement dans ces nombreux modes de réalisation. Il est souhaitable, pour avoir une couche réceptrice satisfaisante, que sa surface soit perméable aux solutions basiques afin que la solution de traitement puisse atteindre les germes de développement physique ou les agents de précipitation de l'argent. Toutefois, le produit constituant la couche réceptrice doit être compatible avec les autres liants utilisés avec Agent de précipitation de l'argent, le produit doit se séparer facilement d'une couche d'émulsion aux gélatino-halo- génures d'argent, et il ne doit pas y avoir de coloration parasite. Suivant un mode de réalisation, on peut utiliser une solution de traitement visqueuse. Lorsque lton sépare la surface de l'émulsion de la couche réceptrice, le produit visqueux doit adhérer à la surface de l'émulsion pour que l'épreuve soit pratiquement libre d'agents de traitement. La présente invention a pour objets de nouveaux produits photographiques, et plus particulièrement une feuille réceptrice utile dans un procédé de diffusion-transfert ; ainsi qutun procédé de diffusion-transfert où l'on met en oeuvre ce nouveau produit récepteur. La feuille réceptrice, suivant l'invention, utile pour le procédé photographique de diffusion-transfert, qui comprend un support sur lequel sont appliqués un agent de précipitation de l'argent, et une couche perméable aux solutions alcalines qui contient un polymère résineux est caractérisée en ce que le polymère résineux est un hétéropolymère d'un ester d'acide organique vinylique ou isopropénylique et d'un acide dicarboxySique-a--insaturé, qui a réagi avec un monoalcanol ou un mélange d'un monoalcanol et d'un monohydroxyacide. Suivant l1invention, on a trouvé que certains produits polymères résineux sont utiles pour améliorer les propriétés de décollement quand ils sont incorporés dans des feuilles réceptrices que l'on utilise dans les procédés de diffusion-transfert. L'utilisation de ces produits résineux permet de surmonter les désavantages décrits ci-dessus. On peut utiliser ces produits résineux, sous la forme de couches de décollement, sur une couche réceptrice, qui contient des agents de précipitation de l'argent, ou on peut les utiliser comme liants pour les agents de précipitation de l'argent, par exemple, des germes de développement physique, ou encore on peut les mélanger à d'autres liants connus ou à d'autres produits tels que des protéines, etc., pour améliorer Les propriétés de décollement. Les polymères résineux de l'invention sont des lactones de composés mixtes d'esters d'alcoyle et de carboxyesters, ils comprennent au moins un des motifs de formules suivantes où n représente un nombre entier positif inférieur à 6, R représente un radical alcoyle de 1 à 12 atomes de carbone, par exemple méthyle, éthyle, propyle, isopropyle, butyle, hexyle, décyle, dodécyle, etc., ou un radical phénylalcoyle dont le groupe alcoyle contient de I à 4 atomes de carbone par exemple benzyle, phényléthyle, phénylpropyîe, phénylbutyle, etc., ou les groupes tolylalcoyle correspondants, et R représente l'atome d'hydrogène ou un radical méthyle. On peut les définir comme un composé mixte contenant des groupes esters alcoyliques et carboxyesters d'un monohydroxyacide et d'un monoalcanol et formé d'une lactone dérivant d'un interpolymère d'alcool vinylique et d'un acide dicarboxylique-a-p-insaturé. Les hétéropolymères qui contiennent les motifs décrits ci-dessus dérivent d'interactions diverses des composés chimiques suivants A - un ester d'acide organique vinylique ou isopropénylique ou un alcool vinylique B - un acide dicarboxylique a--insaturé ; C - un monoalcool qui. contient de I à 12 atomes de carbone ; et fi - un monohydroxyacide de la série de Itacide lactique. Par exemple le motif 3 ci-dessus peut être le produit de réaction d'un ester vinylique ou isopropénylique d'un acide organique A, avec un acide a-- insaturé dicarboxylique B ; ou peut être le produit de réaction entre un alcool vinylique A avec un acide a--insaturé dicarboxylique B. Lorsque l'on prépare l'interpolymère intermédiaire utilisé dans la préparation des hétéropo lymères de l'invention, on préfère utiliser l'anhydride de l'acide plutôt que l'acide dicarboxylique libre ; il est bien entendu que lorsque l'on se réfère à l'acide dicarboxylique-a--insaturé on sous-entend également l'anhydride corresporant. Le motif 1 ci-dessus est avantageusement préparé en faisant réagir l'hé- téropolymère de motif 3, avec un monohydroxyacide de la série de l'acide lac tique D. On prépare avantageusement Le motif 2 ci-dessus, en faisant réagir lthé- téropolymère de motif 1, avec un monoalcanol de 1 à 12 atomes de carbone ; ou en faisant réagir le motif 3 avec un mélange d'un monohydroxyacide de la série de l'acide lactique D et un monoalcanol C. On prépare avantageusement le motif 4 ci-dessus en faisant réagir l'hété- ropolymère de motif 3, avec un monoalcanol de 1 à 12 atomes de carbone. Ces résines ont une masse moléculaire comprise entre environ 10 000 et environ 500 000, et de préférence entre environ 25 000 et environ 250 000. Suivant un autre mode de réalisation de l'invention, le polymère résineux est préparé en faisant réagir un interpolymère d'un ester d'acide organique vinylique ou isopropénylique et un acide --insaturé dicarboxylique avec un mélange d'un monohydroxyacide de la série de l'acide lacti-que, et un monoalcanol. Ce produit polymère du type lactone parait être constitué essentiellement de proportions importantes de chacun des deux motifs Suivants où R et R1 ont les significations précitées ; les masses moléculaires sont aussi identiques. Suivant un autre mode de réalisation de l'invention, les produits sont des lactones dthétéropolymères résineux d'alcool vinylique, et d'acides dicarboxyliques -p-insaturés, de préférence mais pas nécessairement, partiellement estérifiés avec un monoalcanol. Ces résines apparaissent etre constituées essentieLlement de propurtionJ importantes de chacun des deux motifs suivants où R et R1 ont les significations précitées ; les masses moléculaires sont identiques aussi. Suivant un autre mode de réalisation avantageux de l'invention, l'hétéropolymère comprend essentiellement des proportions importantes de chacun des motifs de formules 1, 2, 3 et 4. Suivant un mode de réalisation préféré de l'invention, on applique l'agent de décollement résineux sous la forme d'un liant pour l'agent de précipitation de l'argent, à raison d'environ 0,1 mg/dm2 à environ 100 mg/dm2. Quand on utilise de plus petites quantités de produits, le produit résineux peut être mélangé avec un colloïde approprié, par exemple un produit protéinique. On peut appliquer par exemple, le produit résineux à raison de 0,1 mg/dm2 et le mélanger à de la gélatine à raison de 1,4 mg/dm2. A la limite extrême, le produit résineux peut être utilisé à raison d'environ 100 mg/dm2 sans incorporer un autre produit colloïdal. Lorsque les produits sont utilisés comme surcouches, s@r la couche de liant qui contient un agent de précipitation de l'argent, la concentration en produit est comprise entre environ 0,1 à environ 2 mg/dm2, la concentration préférée est comprise entre environ 0,4 mg/dm2 et 0,8 mg/dm2. Suivant un mode de réalisation particulièrement utile, les esterslactones sont transformés de la leur forme inhérente hydrophobe, en sels d'alcalins qui sont eux hydrophiles et où le noyau lactone d'origine reste prati quement intact. On décrit aux brevets des Etats-Unis d'Amérique 3 169 946, 3 007 901, 3 206 312, 3 260 706, 2 306 071 et 3 102 028, des lactones résineuses de ce type, et le procédé pour les préparer. On utilise avantageusement un produit récepteur selon l'invention poar donner une épreuve photographique présentant une image, par le procédé de diffusion-transfert des sels d 'argent. Suivant un mode de réalisation particulièrement avantageux de l'invention un produit de réaction ester lactone est obtenu en faisant réagir 10) de 15/100 à 30/100 en masse d'un interpolymère d'un ester vinylique d'acide organique et d'un acide dicarboxylique-a--insaturé choisi dans la classe constituée par l'acide maléique, ltacide citraconique, l'acide diméthylmaléique, lesanhydrides de ces acides, leurs esters dérivés d'alcools de 1 à 4 atomes de carbone et l'acide fumarique, l'acide mésaconique, l'acide diméthylfumarique et leurs esters dérivés d'alcools de 1 à 4 atomes de carbone, et 2 ) de 35/100 à 65/100 en masse d'un monohydroxyacîde de formule CH (OH)(COOH) où n est un nombre positif inférieur å 6 ; x est un n 2r*1-x x nombre positif égal à 1 ou 2, tel que par exemple maléique, lactique, glyco- inique, hydroxybutyrie, hydroxyvalérique, hydroxycaproique, etc., et 30) de 10/100 à 451100 en masse d'un alcool R-&commat;;S où R représente un radical choisi dans le groupe constitué par un radical alcoyle qui contient de 1 à 12 atomes de carbone, un radical phénylalcoyle où le radical alcoyle contient de 1 à 4 atomes de carbone et un radical tolylalcoyle où le radical alcoyle contient de 1 à 4 atomes de carbone, la lactone contenant des radicaux -COOCnH2n COOH, -COOHnH2n COOR et des radicaux -COOH et des radicaux - COOR, rattachés directement, et où le total des radicaux libres carboxyle est équivalent à une quantité de 3,5 mt à 6 ml d'une solution de NaOH normale par gramme de lactone. On dissout la lactone dans un solvant et, à la solution obtenue, on ajoute suffisamment de réactif alcalin pour que le pH de la solution soit compris entre 5 et 8, pH auquel la lactone se transforme en -un sel soluble dans l'eau hydrophile, et le noyau lactone reste pratiquemen intact. On choisit le réactif alcalin dans le groupe constitué par l'hydroxyde d'ammonium, et les hydroxydes de métal alcalin. Les hydroxydes de métal alcalin approprié que l'on utilise avec les lactones, sont, par exemple, les hydroxydes de métaux tels que le lithium, le sodium ou le potassium, etc. Le réactif alcalin permet le remplacement de lfhydrogène des radicaux carboxyle par un radical ammonium ou par un atome de métal alcalin. Dans un mode de réalisation particulier, on obtient le sel de sodium. On applique ces lactones transformées dans les mêles proportions, quand on les utilise comme surcouches, ou dans des couches de liant pour les agents de précipitation de l'argent. Suivant un mode de réalisation particulièrement utile de l'invention, on mélange des lactones résineuses avec un agent de précipitation de l'argent par exemple, des germes de développement physique formés d'un métal colloïdal, un liant protéinique tel que la gélatine, un sel quaternaire polyvinylique tel que le méthylsulfate de poly(1méthyl-4-vinylpyridinîum) et de l'iodure de potassium. On applique le mélange sur un support convenable tel que le papier et après séchage, on peut l'utiliser comme couche réceptrice dans un procédé de diffusion-transfert. On peut également disperser les germes de développement physique dans un liant suivant le procédé décrit ci-dessus, et appliquer la composition sur un support convenable tel que le papier. Après séchage, on applique une couche d'émulsion aux halogénures d'argent non tannée, sur la couche réceptrice. On a décrit des émulsions particulièrement utiles au brevet des Etats-Unis d'Amérique 3 020 155. On traite le produit photographique par un révélateur qui contient un solvant des halogénures d'argent tel que le thiosulfate de sodium. L'halogénure d'argent non développé, que l on complexe avec du thiosulfate, diffuse vers la sous-couche qui contient des germes de développement physique où une image se forme. On élimine alors l'émulsion aux halogénures d'argent non tannée, par lavage à l'eau chaude. Dans le cas où l'on mélange un liant protéinique avec la lactone résineuse on préfère utiliser de la gélatine, mais on peut utiliser d'autres protéines telles que la caséine, la zéine, l'albumine , etc. On peut utiliser n'importe quel colloïde approprié par exemple, des polymères solubles dans lteau et des polymères insolubles dans l'eau. Lorsque le polymère est insoluble dans l'eau, on utilise de façon avantageuse un latex ou un hydrosol. Au brevet des Etats-Unis d'Amérique 3 174 858 on décrit des polymères particulièrement utiles, ce sont les sels quaternaires polyvinyliques solubles dans l'eau. Ces polymères ont une channe polyvinylique qui présente de 2 à 10 000 motifs chaque motif est rattaché directement à un noyau hétérocyclique à 5 ou 6 maillons qui contient uniquement comme hétéroatome de l'azote, un de ces atomes est un atome d'azote quaternaire. Suivant un mode de réalisation, le polymère présente la formule suivante: où n est un nombre positif de 2 à 10 000 ; X est un anion tel que CH3 504 para-toluènesulfonate, iodure, etc. ; R représente de lthydrogene, un radical alcoyle de 1 à 10 atomes de carbone tel que par exemple méthyle, éthyle, pro pyle, butyle, etc., un atome d'halogène ; N02 ; NH2, aralcoyle , aryle, etc. RI peut être identique ou différent du radical P. Le noyau hétérocyclique peut contenir d'autres hétéroatomes et le noyau peut être substitué avec d'autres radicaux tels que R. Des produits polymères appropriés sont par exemple : le méthylsulfate de poly (1,2ediméthyl-5 -vinylpyridiniun3, le méthylsulfate de poly(l,4-vinylpyridinium),l'iodure de poly(1-méthyl-2-vinylpyridinium),le méthylsulfate de poly(1-méthyl-2-vinylpyridinium), l'iodure de poly(1-méthyl-4-vinylpyridi- nium), le méthylsulfate de poly(1-méthyl-4-vinylpyridinium)-, l'iodure de poly (l-vinyl-3-méthylimidazolium) et le méthylsulfate de poly(lvinyl-3-méthyl- imidazolium). Dans une composition de couchage particulièrement utile, on utilise de 0,01 mg/dm2 à 8 mg/dm2 et, de préférence, de 0,02 mg/dm2 à 0,5 mg/dm2 de polymère vinylique. Suivant un mode de réalisation typique, on utilise 30 mg de polymère vinylique pour 1 g de gélatine dans la couche réceptrice. Un iodure alcalin tel que l'iodure d'ammonium, de sodium, de potassium, de lithium, tec., se trouve dans la feuille réceptrice, à raison d'une quantité d'environ 0,01 mg/dm2 à environ 2,1 mg/dm2 et de préférence de 0,05 mg/dm2 à environ 1,1 mg/dm2. L'incorporation d'iodure à la feuille r6ceptrice produit un effet particulièrement surprenant sur le ton des images qu'on y forme. En effet, si on incorpore de l'iodure de potassium à-l-à solution de traitement, à raison d'environ 1,6 g d'iodure de potassium par litre, et que l'on applique à raison d'environ 0,37 ml/dm2, on @'obtient pas un effet satisfaisant sur le ton de l'image. De même, l'iodure présent dans le négatif à raison d'environ 1 mg/dm2 n'a pas d'effet bénéfique sur ce ton. Si dans certaines couches réceptrices, on ajoute des complexes ou des sels d'argent tels que le nitrate d'argent, on améliore le ton des images aussi bien que par l'addition d'agents modificateurs du ton. On peut utiliser n'importe quel sel d'argent ou complexe d'argent, c'est-à-dire à la fois des composés argentiques organiques et minéraux.On peut citer, par exemple, le nitrate du complexe d'argent-dipyridyle. On peut également utiliser d'autres sels d'argent et d'autres complexes, tels que ceux décrits au brevet des Etats-Unis d'Amérique 3 446 619, ainsi que les sels d'argent des mercaptotétrazoles et des mercaptotriazoles, et des composés mercapto-hétérocycliques tels que ceux décrits au brevet des Etats-Unis d'Amérique 2 432 864 ; on préfère cependant utiliser le nitrate d'argent. On peut utiliser le composé argentique à raison d'environ 0,001 à environ 1 mgtdm et de préférence de 0,005 mg/dm2 à environ 0,53 mg/dm2. On peut incorporer à la feuille réceptrice de nombreux agents modificateurs de la tonalité. Par exemple suivant ce qui est décrit au brevet des Etats-Unis d'Amérique 3 017 270, on utilise avantageusement certains sels quaternaires. Suivant un mode de rée@isation préféré,les agents modificateurs de la tonalité sont des composés du type sélénotêtrazole, tels que par exemple des sélénotétrazoles portant des substituants aliphatiques par exemple l-allyl-5- séléno-I,2,3,4-tétrazole, des sélénotêtrazoles portant des radicaux aromatiques ou hétérocycliques de I à 12 atomes de carbone, tels que le 1-phényl-5-séléno1,2,3,4-tétrazole, etc. On peut utiliser ces agents modificateurs du ton à raison d'environ 0,000 à environ 0,53 mg/dm2, et de préférence de 0,001 à environ 0,10 mg/dm2. Ces agents modificateurs du ton peuvent être contenus soit dans le révélateur, soit dans la solution activatrice.Un mélange particulièrement utile est constitué par un phénylmercapotétrazole et de l'iodure de potassium. Des compositions de couchage qui contiennent d'autres adjuvants que les agents de précipitation de l'argent, peuvent être également utilisées pour préparer des couches réceptrices. On peut ajouter à la composition de couchage des agents modificateurs de ton, des agents tensioactifs, des adjuvants de couchage , des développateurs et des solvants des halogénures dargent,qui améliorent la qualité de l'image dans la feuille réceptrice. La saponine, le sulfate de l'alcool laurylique, le -tert-octyl-phénoxy éthoxyéthyl sulfate de sodium, etc., sont des agents tensioactifs et des agents d'étendage particulièrement utiles dans les couches réceptrices. D'après la technique antérieure on contact des agents de précipitation de l'argent, que l'on utilise dans les feuilles réceptrices. Les brevets des Etats-Unis d'Amérique 2 698 237, 2 698238, 2 698 245, 2774 667, 2 823 122, 3 396 018, 3 369 901 décrivent des agents convenables pour la précipitation de l'argent et des éléments récepteurs d'images qui contiennent de tels agents de précipitation de l'argent. Les métaux nobles, argent, l'or, le platine, le palladium, etc., sont particulièrement utiles sous leur forme colloïdale. On obtient des germes de développement formés de métaux nobles, particulièrement actifs et utiles, en réduisant un sel de métal noble, avec un borohydrure ou un hypophosphite, en présence d'un colloïde. On prépare les germes métalliques de développement physique en présence d'un colloide protéinique, tel que la gélatine, puis on applique ce mélange sur la feuille réceptrice. On peut ajouter un colloïde identique ou différent. La composition de couchage contient non seulement des germes de développement physique, mais aussi les produits qui proviennent de la réduction du sel métallique. Par conséquent, il est entendu que des couches réceptrices qui contiennent les sous-produits formés pendant l'opération de réduction, font partie de 1 g inFentionO La quantité de colloide utilisée pour préparer les germes de développement physique formés de métaux nobles actifs peut varier suivant la nature du colloide utilisé, suivant l'agent de réduction utilisé, et aussi suivant les proportions respectives des différents réactifs en présence, etc. On utilise de préférence une quantité de colloïde qui représente entre environ 1/100 à environ 10/100 de la masse totale du mélange réactionnel. Suivant un mode-de réalisation particulièrement avantageux, on applique par décimètre carré de support, de 3,2 à 8,6 Fg de germes de palladium et 8,6 mg de colloïde. On applique avantageusement le liant colloïdal à raison de 0,5 à environ 50 mg/dm2. La teneur des feuilles réceptrices en germes de métal noble actif suivant ce qui est décrit ci-dessus, peut être comprise entre environ 0,1 et 52 g/dm2.On peut introduire dans la couche, d'autres agents de précipitation de l'argent, Jusqu'à un titre d'environ 0,53 mg/dm On peut utiliser des supports tels que Le papier, le verre, le bois, les matières plastiques, etc Leaierest un support particulièrement utile, duecomposition surtout le papier recouverttde harytage,Toutefois, suivant un mode de réalisation préféré, on utilise un produit polymère qui agit comme une barrière empêchant l'humidité tel que le polyéthylène, il peut être pigmenté si l'on veut avoir une surface blanche. On peut incorporer aux supports des agents qui empêchent les colorations parasites, tels que des acides ; on a décrit de tels agents aux brevets des Etats-Unis d'Amérique 3 25Q 619 et 3 326 744.Pour enduire les supports on utilise d'autres produits polymères par exemple des polyesters, despolyamides, des polycarbonates, des polyoléfines, des esters de cellulose, des polyacétals, etc. En vue d 1obtenir ou d'améliorer l'adhérence de la surface enduite du support pour les couches de collolde quton désire y appliquer, il est souhaitable de la traiter par exemple en lui appliquant préalablement un substratam ou en la soumettant à un bombadement électronique, ou encore en la traitant avec un peroxyde, etc. Les agents modificateurs de ton sont en général présents pendant la diffusion-transfert. On peut par exemple incorporer certains de ces agents à la solution de traitement, ou à l'émulsion aux halogénures d'argent. Des agents modificateurs de ton que Liron utilise pour obtenir des tons plus noirs, des tons noir-bleuté, peuvent être des composés sulfurés tels que le 2-mercaptothiazoline, le 2-amino-5-mercapto-1,3,4-thiadiazole, le 2-thionoimîdazolîdène, le 2-mercapto-5-méthyloxazoline et le 2-thionoimîdazolîne. On peut utiliser ces agents modificateurs de ton soit seuls, soit en mélange avec d'autres agents modificateurs.Les brevets des Etats-Unis d'Amérique 3 295 971, 2 699 393 décrivent d'autres agents modificateurs de ton que lton peut utiliser par exemple les sèlénotétrazoles décrits ci-dessus. les 5-mercapto tétrazoles Au brevet des Etats-Unis d'Amérique 3 017 270 on décrit d'autres agents modificateurs de ton. Dans les feuilles réceptrices, selon l'invention, on peut incorporer d'autres produits tels que de la silice, la bentonite, de la terre dsinfu- soires comme le Kieselguhr, de la poudre de verre, de la terre à foulon. On peut incorporer dans les feuilles réceptrices avec les germes de développement physique d'autres adjuvants, des colloides, des particules colloïdales d'oxyde métallique tel que le dioxyde de titane, l'alumine colloïdale, des oxydes d'aluminium ordinaires, l'oxyde de zirconium, etc. Le procédé de diffusion-transfert consiste à exposer photographiquement une émulsion aux halogénures d'argent, puis à la mettre en contact avec un révélateur qui ont lent un conplexant des halogénures d'argent. On développe les plages exposées de l'émulsion, et on complexe les halogénures d'argent non exposés, après quoi on met en contact l'émulsion avec la feuille réceptrice, et les halogénures d'argent complexés diffusent suivant une image vers la feuille réceptrice qui contient un agent de précipitation de argent. Quelquefois, il est souhaitable de traiter la feuille réceptrice afin d'améliorer la stabilité de l'image argentique qu'on y forme. Un procédé de stailisation simple consiste en un lavage de l'épreuve afin d'éliminer tous les produits chimiques résiduels provenant du traitement. Toutefois, le lavage ne protège pas l'épreuve des réactions chimiques ultérieures qui peuvent intervenir par exemple avec l'oxygène, lthydrogène sulfuré, qui sont éventuellement présents dans l'atmosphère, et qui peuvent nuire à la stabilité de l'image argentique.Dans ces conditions , on propose d'appliquer sur l'épreuve une composition de couchage telle que celle décrite au brevet des Etats-Unis d'Amérique 2 979 477 ; cette composition est constituée d'un mélange de polyvinylpyridine et d'un polycondensat d'hydantolne et de formaldéhyde. On peut réaliser des compositions de couchage appropriées avec des produits polymères tels que le copolymère de méthacrylate de méthyle et d'acide méthacrylique, ou la combinaison d'un polymère contenant un groupe acide ou un groupe sulfate tel que le copolymère de méthacrylate de méthyle et d'acide méthacrylique et un polycondensat d'hydantoïne et de formaldéhyde tels que ceux décrits au brevet rancais 1 493 188. On peut également incorporer à la composition de couchage un sel de métal lourd tel que l'acétate de zinc. On obtient également d'autres améliorations en incorporant à la composition de couchage un acide tel que l'acide acétique, l'acide propionique, etc. Paur amorcer le développement d'un pre@@it plas e@nsi@le exposé, @@ utilise des développateurs dsuels des halog@nures @@@ agent, tels que den l'on utilise pour développer les films le p@piers, excepté que l'on à ces révélateurs, un selvant des halegénures d'argent un complevant que le thies@lfate de s@diam, le thi@@ @@@@ de @di@@@ @@@@@@iaque, e'à raism d'ine quantifé sutifsante part @@@@er in @@@le@e argentique @@@ qui diffuse suivant une mage vers le suppare récepteur. @a quantité de @@ loppateur ou de précurseur de développateur utalisée est coaprise entrs environ 0,3 et 34 mg/dm de support. On peut utiliser des développateurs et/ou de précurseurs de dével teurs dans une @omposition de traitement visqueuse qui contient un agent épaississant tel que la carboxy-méthylcellulese ou l'h@droxy-éthylcellul@@ On décrit au brevet des Etats-Ünis d'Amérique 3 120 795 un révélateur typ@@@ On peut utiliser des développateurs ou des précurseurs de développarsors seuls ou en melange les uns avec les autres ou avec autres développateur auxiliaires.Parmi les développateurs ou les précurseurs de développates l'on peut utiliser, on peut citer les polyhydroxye nones, les alcoyl-hyl quinones telles que la t-butyl-hydroquinene, la méthyl-hydroquinone et la 2,5-diméthylhydroquinone, le pyrocatéchol et le p@rogallol, des chlore-h@ quinones, tel les que la chlorohydroquinone ou la dichlorohydroquinone csi alcoxy-hydroquinones telles que la méthoxy-hydroquinone ou l'éthoxy-hydre quinone, des aminophénols tels que le 2,4-diaminophénol et le méthylaminop@@@- Les développateurs dérivés du 2,4-diaminophénol qui contiennent des subst@@ tuants en position 6 font partie de cette dernière classe, et sont par les composés suivants - 6-méthyl-2,4-diaminophénol -6-methoxy-2, 4-diaminophénol - 6-éthyl-2,4-diaminoplénol - 6-phényl-2,4-diaminophénol - 6-para-tolyl-2,4-diaminophénol - 6-chloro-2, 4-diaminophénol - 6-morpholinométhyl-2, 4-diaminophénol - 6-pipéridino-2,4-diaminophénol - 3,6-diméthyl-2,4-diaminophénol - 6-phénoxy-2, 4-di aminophénol - 2méthoxy-4-amino-5-méthylphénol - 4-aminopvrocatéchol - 4-aminoresorcinol - 2,4-diaminoresorcinol - méthyl-3,4-diaminophénol - méthoxy-3, 4-diaminophénol - méthyl-2 , 5-diaminophenol - méthoxy2 ,5-diaminophénol - méthyl-1,2,4-triasinobenzène - méthoxy-132,4-triamincbenène - -hydroxyphénylhydru ine - -hydroxyphénylhydroxylamine Les développateurs du type aminophénol peuvent être utilisés sous la forme d'un sel acide tel qu'un sulfate ou un chlorhydrate. On peut également utiliser d'autres développateurs des halogénures d'argent tels que l'acide ascorbique, des dérivés d'acide ascorbique, des cétals d'acide ascorbique tels que ceux décrits au brevet des Etats-Unis d'Amérique 3 337 342, des hydroxylamines, telles que la N,N-di(2-éthoxyéthyl) hydroxylamine, des développateurs du type 3-pyrazolidone tels que la l-phényl3-pyrazolidone, ainsi que ceux décrits au brevet anglais 930 572, des dérivés acylés de aminophénols, tels que ceux décrits au brevet anglais 1 045 303, des développateurs de la série de la pyrimidine, tels que la 4-amino-5,6-dihy droxy2-méthylpyrimidine des développateurs du type des aminométhylhydroqui nones tels que la 2-méthyl-5-pyrrolidinométhylhydroquinone, la 2-méthyl-5morpholinométhylhydroquinone et la 2-méthyl-5-pipéridinométhylhydroquinone. Les développateurs des halogénures d'argent du type des aminométhylhydrequi- nones sont particulièrement appropriés lorsqu'ils sont incorporés aux produits photographiques négatifs. On peut également utiliser suivant l'invention, d'autres développateurs des halogénures d'argent, ce sont des développateurs du type des réductones et plus particulièrement une anhydroaminohexose/e;yaLung .,ée, telle que - l'anhydre pipéridino-hexose réductone dihydrogénée - l'anhydro pyrrolidino-hexose réductone dihydrogénée, et/ou - I'anhydro morpholino-hexose réductone dihydrogénée. On peut préparer les développateurs des halogénures d'argent du type des réductones suivant le procédé décrit au brevet des Etats-Unis d'Amérique 2 936 308, et suivant le procédé décrit à l'article de F. Weygand et al, Tetrahedron, Volume 6, pages 123-138 (1959). On prépare les composés du type des anhydro-amino-hexose-réductones dihydrogénées, en hydrogénant les anhydro-amino-hexose-réductones correspondantes, en présence d'un catalyseur d'hydrogénation approprié, tel que le nickel de Raney. On peut utiliser les développateurs des halogénures d'argent du type des réductones dans diverses parties du système de diffusion-transfert, mais ils sont particulièrement appropriés dans la composition de traitement. On peut utiliser ces développateurs seuls ou en mélanges.Ces développateurs produisent peu ou pas de colo ration parasite et améliorent la stabilité Des développateurs des halogénures dtargent dérivés des lactones, qui ont la propriété de former un précurseur de développateur des halogénures d'argent du type lactone, dans des conditions neutres et acides, sont particulièrement utiles. On a décrit au brevet franchis 2 019 579 des dérivés des lactones appropriés. Les lactones produisent une activité développatrice souhaitée et une réduction de coloration parasite sans que les autres propriétés ne soient modifiées : la densité maximale, la densité minimale, la sensibilité photographique et les autres propriétés sensitométriques.Des développateurs appropriés dérivés des lactones comprennent ceux qui, dans des conditions neutres légèrement alcalines, ou acides, clest-a-dire pour un pH inférieur à 9 ou, -plus précisément, compris entre 2 et 9, n'ont pas dlactivité développatrice notable due à ce précurseur de développateur. On peut incorporer dans les émulsions aux halogènures d'argent utilisées avec les feuilles et produits récepteurs de l'invention des adjuvants tels que des sensibilisateurs chimiques, des sensibilisateurs spectraux, des agents de couchage, des antivoiles, etc. Elles peuvent aussi contenir des agents de traitement tels que des développateurs d23lalogénures dtargent etfou des précur seurs de développateurs. On peut bien entendu, si on le souhaite, incorporer les agents de traitement dans une couche adjacente à l'émulsion aux halogênures d'argent. Les émulsions photographiques utilisées peuvent être aussi sensibilisées spectralement ou non, ou elles peuvent contenir des colorants sensibilisateurs spectraux tels que ceux décrits aux brevets des Etats-Unis d'Amérique 2 526 632, 2 503 776. Parmi les sensibilisateurs spectraux que l'on peut utiliser, on peut citer des cyanines, des mérocyanines, des colorants styryliques et des hémicyanines. Les émulsions'photographiques peuvent contenir divers adjuvants photographiques, particulièrement ceux qui azéliorert les compositions photographiques. La concentration et la nature des adjuvants utilisés sont déterminées par l'homme de l'art.Parmi les adjuvants appropriés que lton peut utiliser, on peut citer des tannants, par exemple chaux décrits au brevet anglais 974 317, des agents tampons qui maintiennent l'activité développatrice seuhai- tée et/ou le niveau de p, des adjuvants de couchage, des plastifiants, des adjuvants qui augmentent la sensibilité, tels que des anines, des sels d'ammonium quaternaires, des sels de sulfonium, des polymères d'oxyde d'alcoylène et divers agents de stabilisation, tels que i sulfate de sodium. On peut sensibiliser les émulsions photographiques aux sels argent avec des composés de la série du soufre, tels que le soufre, le sélénium, le tellures des sels de métaux nobles tels que L'or ou avec des agents réducteursiavec des mélanges de @@@ @@@@@ @@@ @@@@@@@@ @@@@ @ @@@ @@@@ @@@@ @@@ @@@ @@@@@ @@@@ @@@@@ @@@@@quts @@ @@@ @@ @x@@@ @@ @@@@@@@@@@ @@@@@@@ @@@@@@@ @@@@@@ @@@@ @@@@@@@@ le r@@@ se@@@ @@@@@ @@@@@ @tl @@@ @@@@@ @@@@@ @@@@ @@@@ @@@@ @@@@@@@ @@@@@@@@@@@ @@@ @@@@ @@@ @@@@@@@@@@@@@ que @@ als l'@@@@@ le et @@@ @@@@ d'argent @@@@@ @@@@@graph@ p@@@@ @@@ en @@@@@@ pers ans ane couche @'énuisien que cen@@ent teut l@unt appr@prié la @@@onorr@@@ie.On peut denc @@@@ser des @@ants synthétiques @@@urels par exemple de la gélatine, de l'a@@ @ne @@llerdale. des poiymères @@@iques @lubles dans l'eau, des mone et des polysaecharides. de@ dé@@@@@ @@@@ celiul@@@, des pr@tei@@s, des polyacr@iamides soiubles dans l'ead. de @@ pel@vin@@@rrelidone, e@@. : en peut ga@@ment atiliser des mélasges de es l@ant@. @es preduits @ntiennent aussi des seuches qui raciltent le pe@@iculage et/@@ des couches @@tis@@atiques c'est-@-dire des couches condac@rices. Les agents anti-adhérents @ dgents @acilitant le décellerent, peuvent être itilisés, sur la surtice de la @@ de d'ém@isien a@@ nat@@qén @@@ d'argent sur la @@sche réceptrice @@@@ tentient les gemaes de de @el@@ppement @'sique où ils Besvent ètre dans les solations de traitement dans les @@@élateurs. In decrit au brevet des @tats- nis d'èmérique @@@@@@@@ des a@@eloppa- teurs de @'en peut utilisei dans un prcéidé de dit@@@@ a-transiert. Ces développateurs peuvent contenir des agents abti-adhérents. Quand in les ajoute du révélateur à des concentrations comprises enare enviren @/100 et environ @@/IG@ de la masse de la selut@en, des agents anti@adhérents empèchent le révéiateur de coller à la teuille réceptrice.Parmi les agents anti-adhérents appropriés que l'on peut utiliser on peut citer par exemple : - le 4.4'-dihydroxybiphényle - le gl@cose - le sucrose - le sorbitel (al@cel hexahydrique C6H8(OH)6) - l'inositol (hexahydroxy-cyclohexane C@H@(OH,@.2H@0) - le résorcinel - le sel de sodium de l'acide phyti@ique - le Thixcin (produit dérivé de l'huile de ricin) (de la Sté "The Baker Castor oil Co"). - l'oxyde de zinc, et - du polyéthylène finement divisé. Les exemples suivants illustrent l'invention. EXEMPLE 1 - On prépare le mélange suivant 1 - 690 g d'une solution de gélatine d'os (10 parties de gélatine pour 90 parties d'eau) dans 4300 ml d'eau distillee. 2 - On chauffe à 500C et on ajoute 35 mi d'une solution de PdC12 (124/10000 en masse). (Hcl à 1/100). 3 - On ajuste le pH à 6 avec de l'hydroxyde de sodium. 4 - On ajoute 220 ml d'une solution de NaBH4 à 2/1000, qui réagit avec le PdCl2 pour donner du palladium colloldal (le pH atteint 8,5). 5 - On agite pendant 10 mn à SOOC et on ajuste le pH à 5,5 avec de l'acide chlorhydrique 0,1 N. 6 - On ajoute 2810 g de gélatine d'os (10 parties de gélatine pour 90 par ties d'eau) et 2195 ml d'eau distillée. 7 - On agite et on laisse le mélange se figer, ce mélange contient 35/1000 en masse de gélatine. On incorpore la composition préparée ci-dessus dans les compositions de couchage A et B, comme suit A B Produit à 2 couches Produit à 1 couche Mélange de germes de développement physique 48 ml 48 ml Eau distillée 281 281 Solution de gélatine à 10/100 66 66 Solution de polymère I à 1/100 5 5 Solution de formaldéhyde à 10/100 10 10 Solution de Saponine à 15/100 4 4 Solution de KI à 10/100 1,3 1,3 Solution de AgN03 à 2/1000 5 5 Solution de pbénylsélénotétrazole à 1/100 1 1 On chauffe à 500C 1 heure 1 heure Solution de polymère 11* à 11/100 --- 4 Le polymère I est le méthylsulfate de poly(l,2-diméthyl-5-vinylpyridinium). Polymère Il - Carboxy ester lactones préparées suivant le procédé décrit au brevet des Etats-Unis d'Amérique 3 169 946, à l'exemple 17, et qui contient les motifs suivants: On applique les deux compositions de couchage à raison de 0,4 g/dm2 pour donner une teneur en gélatine d'environ 8 mg/dm2. Le produit à une couche contient environ 0,4 mg du polymère 11 par dm2.Le produit à deux couches contient environ 0,6 mg/dm2 de polymère 11, dans une surcouche séparée appliquée de la manière suivante Polymère Il (11/100 en masse) 25 ml) Eau distillée 250 ml) 0,3 g/dm2 Alcool méthylique 1125 ml) On effectue un essai sur chaque feuille réceptrice en la mettant au contact d'une couche d'émulsion au bromolodure d'argent appliquée sur un support opaque, on expose, on développe par rupture d'une capsule, capsules I et Il qui contiennent les compositions visqueuses suivantes CAPSULE 1 Sulfate de 6-méthyl-2,4-diaminophénol g/1/5-10 tert-butyl hydroquinone 25 Na S203.5H20 60 NaOH 20 KOH 20 KI 0,6-1,6 Solution d'hydroxyéthyl cellulose 3-4,5 o en masse) K2S03 25-50 Le traitement dure entre 20 s et 30 s. La capsule II contient les mêmes composés que la capsule I mais elle contient comme développateurs 1,5 g/l de chlorhydrate de 6-méthoxy-2,4-diaminophénol et 30 gil de 4-7 diméthyl-6-hydroxycoumarine. Type Dmax Ton Décollement A Produit à 2 couches Capsule I** 1,55 froid bon Capsule II*** 1,30 froid bon B Produit à 1 couche Capsule 1* 1,52 froid bon Capsule II*** 1,32 froid bon ** 20 secondes de transfert ; **- 30 secondes de transfert. EXEMPLE 2- On procède suivant l'exemple 1, mais on substitue les produits suivants au polymère Il dans le produit à deux couches traité en utilisant la capsule I. Aucun des composés suivant ne permet de décoller proprement la composition de traitement de la couche réceptrice Silice colloîdale Sorbitol Sucrose Dextrose Phtalate de carboxyéthyle Copolymère d'acrylate d'éthyle et,d/acide acrylique (80/100 en masse d'acrylate d'éthyle). EXEMPLE 3- On prépare des feuilles réceptrices suivant l'exemple 1 et on utilise la composition de couchage B. Dans une série d'échantillons les couches sont identiques à B, excepté que l'on omet le polymère B. On prépare les révélateurs suivant l'exemple 1 identiques à la capsule I. La capsule témoin est identique à la capsule I.A d'autres révélateurs, on ajoute une certaine quantité de polymère Il. On traite les feuilles réceptrices suivant le procédé décrit à l'exem- ple 1, en utilisant les révélateurs respectifs, on obtient les résultats sui vante: Capsule I Récepteur sans polymère Il Récepteur contient le polymère ~~~~~~~~~~~~~~~~~~~~~~~~~ polymère Il Témoin Décollement partiel - Décollement total Polymère Il 6 g par litre 2 (environ 2 mg/dm ) d d Polymère Il 2 g par litre 2 (environ 0,7 mg/dm ) d0 d0 Les résultats montrent que le pelliculage se fait quand le polymère Il se trouve dans la feuille réceptrice et ne se fait pas lorsqu'il est dans Le révélateur. EXEMPLE 4 - On prépare une composition comme. à l'exemple 1, de manière à obtenir des feuilles réceptrices à raison d'environ 8 mg/dm2 de gélatine, elles sont analogues à celles de l'exemple 1 à ltexception des titres de couchage. C D Mélange de germes de dévelop- Structur à deux @@ches S@@reture à @ couche pement phyeique 480 ml 4@ ml Eau distillée Solution de gélatine à 10/100 Solution de polymère @@ à 1/100 Solution de formaldéhyde à 101100 100 10 Solution de Saponibe à 15/100 30 4 Solution à 10 % de KI 13 1,3 Solution à 0,2 de AgNO3 50 Solution à 1 3 de phényl-séléne- tétrazole 10 1 On chauffe à 50 C 1 heure 1 heure Solution à 11 % de polymère II --- 4 Les deux compositions de couchage sont appliquées à raison de 0,4 g/dm2. Le polymère II est présent a raison de 0,4 mg/dm2 : (proportion de 1 mg de polymère II/20mg) quand il se trouve avec la gélatide dans la couche de germes de développement physique et à raison de 0,6 mg/dm2, quand il est appliqué sousla forme d'une couche séparée Polymère II 25 ml) Eau distillée 250 ml appliqué à raison de 0,3 g/dm2 Alcool méthylique 1125 ml) La séparation des deux couches C et D est nette en utilisant le révélateur décrit ci-dessus : capsule I. Tout le produit de traitement reste sur la couche d'émulsion aux halogénures d'argent. EXEMPLE 5 - Suivant le procédé décrit à l'exemple 2 du brevet des Etats-Unis d'Amérique 3 169 946, on fait réagir 4,04 g d'une solution à 985/10 000 dans de l'eau d'une carboxybutylester-lactone dérivée d'un interpolymère d'anhydride maléique et d'acétate vinylique avec du butanol et de l'acide glycolique. Le produit obtenu présente les motifs suivants On dissout à ph ó,3 en ajoutant 46 ml d'eau sous agitation. On ajoute alors de l'alcool méthylique en agitant, pour obtenir 200 ml d'une solution claire. On dilue ensuite 25 ml de la solution ci-dessus à 50 ml, avec de l'alcool méthyiique,puis on l'applique sur un produit récepteur, tel que celui décrit à l'exemple 1, couche A, à raison de 0,5 ml/dm, , ce qui donne une couche de lac- tone au titre de 0,5 mg/dm . On traite la fouille obtenue suivant le procédé décrit à l'exemple 1 avec un révélateur qui a la composition suivante Eau ml 150 Hydroquinone g 2,8 Sulfite de sodium " 20 Sulfate de N-méthyl-p-aminophénol " 1,55 Thiosulfate de sodium " 10 Solution aqueuse de carboxy-méthyl cellulose de sodium de viscosité moyenne et qui contient 20 g. Dans 100 cc d'eau g 100 Hydroxyde de sodium " 5,6 Séparation complète. Quand le support non traité est traité de la même manière, pratiquement l'adhérence subsiste et toute la solution visqueuse reste sur la feuille réceptrice. EXEMPLE 6 - 910 mg d'une solution aqueuse à 11/100 en masse d'une carboxy-butylester-lactone préparée suivant le procédé décrit au brevet des Etats-Unis d'Amérique 3 260 706, exemple 1, par réaction d'un interpolymère d'acétate vinylique et d'anhydride maléique avec de l'alcool butylique, et présentant les motifs suivants sont dissous à pH 6, dans 4 ml d'eau, puis on amène l'ensemble à 100 ml avec de l'alcool méthylique, et on applique le mélange comme à l'exemple 5. En procédant suivant l'exemple 5, on obtient une séparation complète. EXEMPLE 7 - On reproduit le procédé décrit à l'exemple 4 avec un produit contenant les motifs suivants où R représente un radical méthyle, éthyle, dodécyle, benzyle ou phénylbutyle et R représente de l'hydrogène ou un radical méthyle EXEMPLE 8 - On reproduit le procédé décrit à l'exemple 4, avec un produit contenant tes motifs suivants où R représente un radical méthyle, éthyle, dodécyle, benzyle ou phénylbutyle et R1 est de l'hydrogène ou un radical méthyle. REVENDICATIONS . - 1, - Feuille réceptrice d'image, utile pour le procédé photographique de dif fusion-transfert qui comprend un support sur lequel sont appliqués un agent de précipitation de l'argent, et une couche perméable aux solutions alca lines qui contient un polymère résineux, est caractérisée en ce que le po lymère résineux est un hétéropolymère d'un ester d'acide organique vinyli que ou isopropénylique et d'un acide dicarboxylique 0-5-insaturé, qui a réagi avec un monoalcanol ou un mélange d'un monoalcanol et d'un monohydro xy-acide. 2. - Feuille réceptrice, conforme à la revendication 1, caractérisée en ce que l'hétéropolymère est une lactone carboxyalcoylique d'un interpolymère d'an hydride maléique et d'acétate vinylique. 3. - Feuille réceptrice conforme à la revendication 1, caractérisée en ce que l'hêtéropolymère est un sel soluble dans l'eau. 4. - Feuille réceptrice conforme à la revendication 1, caractérisée en ce que lrhétéropolymère est le produit de réaction d'un interpolymère à groupe carboxy soluble dans l'eau d'acide ou d'anhydride maléique et d'un acétate vinylique avec un monoalcanol. 5. - Feuille réceptrice conforme à l'une quelconque des revendications 1 à 4, caractérisée en ce qu'elle contient un liant protéinique pour l'agent de précipitation de l'argent. 6. - Feuille réceptrice conforme à la revendication 5, caractérisée en ce que le liant protéinique utilisé contient un sel quaternaire polyvinylique, basique, soluble dans l'eau, au moins une unité monomère de la chaîne poly vinylique étant rattachée à un noyau hétérocyclique à 5 ou 6 maillons dont l'un des hétéroatomes est un atome drazote quaternaire. 70 - Feuille réceptrice conforme à l'une quelconque des revendications 1 à 6, caractérisée en ce que l'agent de précipitation de l'argent se présente sous la forme de germes de développement physique, constitués parun/métal noble. 8. - Feuille réceptrice conforme à la revendication 7, caractérisée en ce que le métal noble est du palladium. 9. - Feuille réceptrice conforme à l'une quelconque des revendications 1 à 8, caractérisée en ce que sur la couche perméable aux solutions alcalines est appliquée sur la couche qui contient ragent de précipitation de l'argent. Io. -Feuille réceptrice conforme à l'une quelconque des revendications 1 à 8, caractérisée en ce que la couche perméable aux solutions alcalines contient l'agent de précipitation de l'argent. il. - Feuille réceptrice conforme à l'une quelconque des revendications 1 à 10, caractérisée en ce qu'elle contient, en outre, un sel ou un complexe d'argent. 12.-Feuille réceptrice conforme à l'une quelconque des revendications 1 à il, caractérisée en ce que le support est un support en papier. 13.-Feuille réceptrice conforme à l'une quelconque des revendications 1 à 12, caractérisée en ce que lthétéropolymère utilisé est le produit de la réac tion (1) de 15/100 à 30/100 en masse d'un interpolymère d'un ester d'un acide organique vinylique et d'un acide dicarboxylique --insaturé, choisi dans le groupe constitué par l'acide maléique, l'acide citraconique, l'aci de diméthylmaléique et les anhydrides, et des esters d'alcoyle contenant de 1 à 4 atomes de carbone, de ces acides, et par l'acide fumarique, l'aci de mésaconique, l'acide diméthylfumarique et les esters d'alcoyle contenant de 1 à 4 atomes de carbone de ces acides, (2) de 35/100 à 65/100 en masse d'un monohydroxyacide de formule CnH2nOH (COOH)x où n est un nombre entier de 1 à 5, x le nombre 1 ou 2 et (3) de 10/100 à 45/100 en masse d'un alca nol de formule R-OH où R représente un radical choisi dans le groupe cons titué par un radical alcoyle de 1 à 12 atomes de carbone, un radical phényl alcoyle et un radical tolylalcoyle, où le radical alcoyle contient de 1 à 4 atomes de carbone, la dite lactone contenant les groupes - COOCnH2nCOOH, -COOC@H2-COOR et - COOH, et -COOR rattachés directement à la chaîne carbonée n 2n de la dite lactone où n et R ont déjà été définis, et où le total des grou pes carboxyle libres est équivalent à 3,5 - 6,0 ml, solution normale de et qui NaOH par gramme de lactone,/ a été transformée en un sel hydrophile par réaction d'un réactif alcalin choisi dans le groupe constitué par I'hydro xyde d'ammonium et les hydroxydes de métal alcalin. 14.-Feuille réceptrice conforme à l'une quelconque des revendications 1 à 13, caractérisée en ce qu'elle comprend une couche d'émulsion photographique aux halogénures d'argent sur la couche perméable aux solutions alcalines. 15.-Application à la reproduction photographique de la feuille réceptrice d'image conforme à l'une quelconque des revendications 1 à 13, caracté risée en ce qu'on l'utilise dans le procédé photographique de diffusion transfert pour former une image.